(57)【要約】【課題】高断熱性並びに耐燃焼性素材でなる断熱プレート部材に耐熱性のネット部材を積層一体化し、さらにその表面に無機質素材をトップコート処理してなる基礎建材を供し、それによって、軽量で、且つ、防火性の高い引き戸、開き戸、襖、障子などの建具、あるいは各種パーテーション（間仕切り）、天井内壁あるいは内側壁などを提供すること。【解決手段】高断熱性並びに耐燃焼性素材でなる断熱プレート部材１に対し、その少なくとも一方の広域平面上に、ベースコート処理層４を介してネット部材２によるネット層３を積層一体化し、前記ネット層の上に、無機質素材でなるトップコート層５を設けたことを特徴とする高断熱性−耐燃焼性基礎建材。【選択図】図１
2006104702.tif 000002
【特許請求の範囲】
【請求項１】
高断熱性並びに耐燃焼性素材でなる断熱プレート部材に対し、その少なくとも一方の広域平面上に、ベースコート処理層を介してネット部材によるネット層を積層一体化し、前記ネット層の上に、無機質素材でなるトップコート層を設けたことを特徴とする高断熱性−耐燃焼性基礎建材。
【請求項２】
前記断熱プレート部材が、高性能フェノールフォーム、押出発泡ポリスチレン、ビーズ系ポリスチレンフォーム、ポリウレタンフォーム、ポリプロピレンフォーム、ポリエチレンフォーム、塩化ビニルフォーム、炭酸マグネシウムフォームあるいは炭酸カルシウムフォームなどからなることを特徴とする請求項１に記載の高断熱性−耐燃焼性基礎建材。
【請求項３】
前記ネット部材が、グラスファイバーメッシュ、耐アルカリ性ガラス繊維メッシュ、アラミド繊維メッシュ、炭素繊維メッシュ、ナイロンメッシュ、ビニロンメッシュあるいはポリプロピレンメッシュなどからなることを特徴とする請求項１あるいは請求項２に記載の高断熱性−耐燃焼性基礎建材。
【請求項４】
前記ベースコート処理層が、樹脂あるいはモルタル樹脂などでなることを特徴とする請求項１〜請求項３のいずれかに記載の高断熱性−耐燃焼性基礎建材。
【請求項５】
前記高断熱性−耐燃焼性基礎建材が、建築物における湾曲した壁面に沿うように湾曲した湾曲断熱部材を含むものからなることを特徴とする請求項１〜請求項４のいずれかに記載の高断熱性−耐燃焼性基礎建材。
【請求項６】
前記トップコート層が、漆喰あるいはモルタルなどでなることを特徴とする請求項１〜請求項５のいずれかに記載の高断熱性−耐燃焼性基礎建材。
【請求項７】
前記高断熱性−耐燃焼性基礎建材が、建具（引き戸、開き戸、襖、障子など）用ボード、パーテーション用ボード、天井内壁用ボードあるいは内側壁用ボードなどの基体を構成するものであることを特徴とする請求項１〜請求項６のいずれかに記載の高断熱性−耐燃焼性基礎建材。
【請求項８】
高断熱性並びに耐燃焼性素材でなる断熱プレート部材の成形過程において、前記断熱プレート部材の少なくとも一方の面側内部にネット部材を配置して一体成形によりネット層を形成し、前記ネット層の上に無機質素材でなるトップコート層を設けたことを特徴とする高断熱性−耐燃焼性基礎建材。
【発明の詳細な説明】
【技術分野】
【０００１】
この発明は、特に、建造物などにおける内部構造物のための基礎建材に適合するものであって、高断熱性並びに耐燃焼性素材でなる断熱プレート部材に耐熱性のネット部材を積層一体化し、さらにその表面に無機質素材をトップコート処理してなる高断熱性−耐燃焼性基礎建材に関するものである。
【背景技術】
【０００２】
周知のように、建造物などにおける内部構造物、例えば、引き戸、開き戸、襖、障子などの建具、あるいは各種パーテーション（間仕切り）、天井内壁あるいは内側壁は、それらの構造上の制約から、断熱性あるいは耐燃焼性についての配慮があまりなされておらず、火災時においては、内部延焼の大きな要因ともなっており、大きな問題点として指摘されてきている。
【０００３】
従来、建造物などにおける内部構造物としての引き戸、開き戸、襖、障子などの建具は、その一例にあっては、木材、紙材、布材などの可燃性素材を組み合わせたものとして構成されており、軽量ではあるものの、防火性の面において大きな問題を有している。建造物などにおける内部構造物に関して、その他の例として、防火性を重視した金属製あるいはコンクリート製のものが知られている。しかしながら、これらのものは、防火性の点に関しては効果的であるものの、重量的な問題を有しており、且つ、コスト高であるという問題を有している。
【０００４】
従来、建造物などにおける内部構造物に対する断熱あるいは防火の対策としては、例えば、特許文献１および特許文献２に記載のような技術内容のものが開発さて、提供されてきている。まず、特許文献１に記載のものは、サンドイッチ構成板１の両面に板材６を接着してなるサンドイッチパネルであり、主として断熱を目的とする構成のものにすぎない。一方、特許文献２に記載のものは、表裏両面を不燃材シートによって構成してなる防火室内建具であって、内部に木製枠等を組み合わせたものである点において、十分に防火対策を図ったものではない。
【０００５】
【特許文献１】実開平７−１３９３０号公報（要約、図１、図２）
【特許文献２】実開平２−１２２８７９号公報（図１、図２）
【発明の開示】
【発明が解決しようとする課題】
【０００６】
そこで、この発明では、上記する従来技術の問題点を解消すべくなしたものであって、特に重要な要素は、部品点数が少なく、極めて簡単な構造でなり、極めて省力的な施工に適合し、特に、建造物などにおける内部構造物のための基礎建材に適合するものであって、高断熱性並びに耐燃焼性素材でなる断熱プレート部材に耐熱性のネット部材を積層一体化し、さらにその表面に無機質素材をトップコート処理してなる高断熱性−耐燃焼性基礎建材を供するものであり、それによって、軽量で、且つ、防火性の高い引き戸、開き戸、襖、障子などの建具、あるいは各種パーテーション（間仕切り）、天井内壁あるいは内側壁などを提供しようとするものである。
【課題を解決するための手段】
【０００７】
この発明は、上記する目的を達成するにあたって、請求項１に記載の発明は、高断熱性並びに耐燃焼性素材でなる断熱プレート部材に対し、その少なくとも一方の広域平面上に、ベースコート処理層を介してネット部材によるネット層を積層一体化し、前記ネット層の上に、無機質素材でなるトップコート層を設けたことを特徴とする高断熱性−耐燃焼性基礎建材を構成する。
【０００８】
さらに、この発明において請求項２に記載の発明は、請求項１に記載の高断熱性−耐燃焼性基礎建材であって、前記断熱プレート部材が、高性能フェノールフォーム、押出発泡ポリスチレン、ビーズ系ポリスチレンフォーム、ポリウレタンフォーム、ポリプロピレンフォーム、ポリエチレンフォーム、塩化ビニルフォーム、炭酸マグネシウムフォームあるいは炭酸カルシウムフォームなどからなることを特徴とするものである。
【０００９】
さらに、この発明において請求項３に記載の発明は、請求項１あるいは請求項２に記載の高断熱性−耐燃焼性基礎建材であって、前記ネット部材が、グラスファイバーメッシュ、耐アルカリ性ガラス繊維メッシュ、アラミド繊維メッシュ、炭素繊維メッシュ、ナイロンメッシュ、ビニロンメッシュあるいはポリプロピレンメッシュなどからなることを特徴とするものである。
【００１０】
さらに、この発明において請求項４に記載の発明は、請求項１〜請求項３のいずれかに記載の高断熱性−耐燃焼性基礎建材であって、ベースコート処理層が、樹脂あるいはモルタル樹脂などでなることを特徴とするものである。
【００１１】
さらに、この発明において請求項５に記載の発明は、請求項１〜請求項４のいずれかに記載の高断熱性−耐燃焼性基礎建材であって、前記高断熱性−耐燃焼性基礎建材が、建築物における湾曲した壁面に沿うように湾曲した湾曲断熱部材を含むものからなることを特徴とするものである。
【００１２】
さらに、この発明において請求項６に記載の発明は、請求項１〜請求項５のいずれかに記載の高断熱性−耐燃焼性基礎建材であって、前記トップコート層が、漆喰あるいはモルタルなどでなることを特徴とするものである。
【００１３】
さらに、この発明において請求項７に記載の発明は、請求項１〜請求項６のいずれかに記載の高断熱性−耐燃焼性基礎建材であって、前記高断熱性−耐燃焼性基礎建材が、建具（引き戸、開き戸、襖、障子など）用ボード、パーテーション用ボード、天井内壁用ボードあるいは内側壁用ボードなどの基体を構成することを特徴とするものである。
【００１４】
さらに、この発明において請求項８に記載の発明は、高断熱性並びに耐燃焼性素材でなる断熱プレート部材の成形過程において、前記断熱プレート部材の少なくとも一方の面側内部にネット部材を配置して一体成形によりネット層を形成し、前記ネット層の上に無機質素材でなるトップコート層を設けたことを特徴とする高断熱性−耐燃焼性基礎建材を構成するものでもある。
【発明の効果】
【００１５】
この発明になる高断熱性−耐燃焼性基礎建材によれば、まず第１に、当該基礎建材は、高断熱性並びに耐燃焼性素材でなる断熱プレート部材と、この断熱プレート部材の少なくとも一方の広域平面上に、ベースコート処理層を介してネット部材によるネット層を積層一体化し、このネット層の上に、無機質素材でなるトップコート層を設けたものであり、断熱プレート部材、ネット部材並びにトップコート層が不燃性ないしは難燃性の素材によって構成されているので、全体が耐火性に富んでおり、且つ、断熱プレート部材上にネット部材をベースコート処理層により積層一体化してあるので、強靱であり、且つ、極めて軽量である点において、極めて有効に作用するものといえる。
【００１６】
さらにまた、この発明になる高断熱性−耐燃焼性基礎建材は、工場サイドにおいて多量生産ラインにより製造することができ、これを施工現場に持ち込み、施工現場サイドで極めて簡易的に施工設置することができる点において、施工のための工期を短縮化でき、施工作業が省力化される点と併せて極めて有効に作用するものといえる。
【発明を実施するための最良の形態】
【００１７】
以下、この発明になる高断熱性−耐燃焼性基礎建材について、図面に示す具体的な実施例に基づいて詳細に説明する。図１は、この発明になる高断熱性−耐燃焼性基礎建材の異なる例を示すものであり、図１Ａは、断熱プレート部材の一方の面にベースコート処理によってネット層を設け、その上にトップコート層を設けた実施例を示す概略的な側断面図、図１Ｂは、断熱プレート部材の両方の面にベースコート処理によってネット層を設け、その上にトップコート層を設けた実施例を示す概略的な側断面図である。
【００１８】
一方、図２は、この発明になる高断熱性−耐燃焼性基礎建材の基本構成を説明するための説明図であって、図２Ａは、この基礎建材における断熱プレート部材としてのプレート製品の異なる例を示すものであり、図２Ａ１は、フェノールフォーム製のプレート基板の表裏両面に当紙を貼り合わせた第１の例を示す概略的な断面図、図２Ａ２は、さらにその表裏両面にアルミ面材を貼り合わせた第２の例を示す概略的な断面図である。図２Ｂは、図２Ａ１に示す第１の例になる断熱プレート部材に対して、ネット部材を貼り合わせる異なる例を示すものであり、図２Ｂ１は、断熱プレート部材の片方の面にネット部材を貼り合わせる第１の例を示す概略的な断面図、図２Ｂ２は、断熱プレート部材の両方の面にネット部材を貼り合わせる第２の例を示す概略的な断面図である。図２Ｃは、トップコート処理の異なる例を示すものであり、図２Ｃ１は、図２Ｂ１に示すものにトップコート処理をなした第１の例を示す概略的な断面図、図２Ｃ２は、図２Ｂ２に示すものにトップコート処理をなした第２の例を示す概略的な断面図である。
【００１９】
図３は、この発明の一実施例において、断熱プレート部材上にベースコート層を介してネット部材を積層一体化する詳細を示すものであって、図３Ａは、フェノールフォーム製のプレート基板の表裏両面に当紙を貼り合わせたものを示す概略的な断面図、図３Ｂは、一方の当紙を剥がし、断熱プレート部材上にベースコート層を設けた状態を示す概略的な断面図、図３Ｃは、当該ベースコート層にネット部材を押し当てて積層一体化した状態を示す概略的な断面図、図３Ｄは、積層一体化したネット部材の詳細を拡大して示す概略的な断面図である。
【００２０】
図４は、この発明になる高断熱性−耐燃焼性基礎建材の具体的な適用例を示すものであって、図４Ａは、パーテーション（間仕切り）として適用した例を示す概略的な斜視図、図４Ｂは、引き戸、開き戸、襖あるいは障子などの建具として適用した例を示す概略的な斜視図である。図５は、この発明になる高断熱性−耐燃焼性基礎建材の施工態様の異なる例を示すものであり、図５Ａは、建造物の湾曲部に適用される湾曲断熱部材の例を示す概略的な断面図、図５Ｂは、建造物の出隅用コーナー部に適用される出隅用コーナー断熱部材の例を示す概略的な断面図である。
【００２１】
この発明になる高断熱性−耐燃焼性基礎建材Ｐは、基本的には、図１〜図２各図に示すように、高断熱性並びに耐燃焼性素材でなる断熱プレート部材１と、前記断熱プレート部材１の片方の面１ａ若しくは両方の面１ａおよび１ｂ上にベースコート処理層４により積層一体化してなるネット部材２によるネット層３と、このネット層３の上に設けたトップコート層５とからなっている。
【００２２】
この発明において、前記断熱プレート部材１は、高性能フェノールフォーム、押出発泡ポリスチレン、ビーズ系ポリスチレンフォーム、ポリウレタンフォーム、ポリプロピレンフォーム、ポリエチレンフォーム、塩化ビニルフォーム、炭酸マグネシウムフォームあるいは炭酸カルシウムフォームなどをプレート状に成形したものであって、より好ましくは、高性能フェノールフォーム製の断熱プレート部材が適用される。
【００２３】
上記断熱プレート部材１としての高性能フェノールフォームは、例えば、旭化成建材株式会社製のネオマ（登録商標）フォーム（図２Ａ１参照）、ネオマ（登録商標）フォームＦ（図２Ａ２参照）によるものであり、前者のものは、図２Ａ１に示すように、フェノールフォーム製のプレート基板１の表裏両面１ａ、１ｂに当紙ｐ、ｐを貼り合わせたものであり、後者のものは、図２Ａ２に示すように、フェノールフォーム製のプレート基板１の表裏両面１ａ、１ｂに当紙ｐ、ｐを貼り合わせ、その上にアルミ面材ａ、ａを貼り合わせたものである。
【００２４】
参考までに、前記ネオマ（登録商標）フォームの基本物性値は、
密度：27kg/m3
熱伝導率(2  C)：0.020 W/  K(0.017 kcal/m    C)
圧縮強さ：15±3N/cm3（1.5 ± 0.3 kgf/cm3）
吸水量：1.7g/100cm2 以下
透湿係数：42ng/m2・  Pa（0.02ｇ/m2     mHg)以下
熱変形温度：20  C ( 寸法変化2%以下)
線膨脹率： 3×10-5(cm/cm  C)
【００２５】
一方、前記ネット層３を形成するネット部材２は、例えば、グラスファイバーメッシュ、耐アルカリ性ガラス繊維メッシュ、アラミド繊維メッシュ、炭素繊維メッシュ、ナイロンメッシュ、ビニロンメッシュあるいはポリプロピレンメッシュなどによるものである。これらのネット部材２において、不燃性または自己消火性のない素材については、不燃性または自己消火性の樹脂で被覆される。このネット部材２における経方向並びに緯方向のネットピッチは、３ｍｍ〜１０ｍｍ程度のものであり、好ましくは約５ｍｍ程度のものである。
【００２６】
前記ベースコート処理層４は、樹脂あるいはモルタル樹脂などであり、前記ネット部材２を前記断熱プレート部材１の面１ａに接着するに適した接着剤として機能し、接着後、一体となってネット層３を形成するものである。
【００２７】
この発明になる高断熱性−耐燃焼性基礎建材Ｐは、上記するように、断熱プレート部材１の片方の面１ａ若しくは両方の面１ａおよび１ｂ上にベースコート処理層４により積層一体化してなるネット部材２によるネット層３を設け、該ネット層３の上にトップコート層５を設けたものを工場サイドで製造し、パネル体として、あるいは、必要に応じて各種建具の形態に加工して、これを施工現場に持ち込んで、施工設置する。この発明において、前記トップコート層５は、漆喰あるいはモルタルなどの無機質素材によって構成されている。
【００２８】
一方、この発明になる高断熱性−耐燃焼性基礎建材Ｐは、図５各図に示すような形態に形成することもできる。即ち、図５Ａに示すものは、建築物における躯体の湾曲部に適合するように、その形態に合わせて形成した湾曲断熱部材１３である。一方、図５Ｂに示すものは、建築物における躯体の出隅用コーナー部に適合するように、その形態に合わせて組み立てて形成した出隅用コーナー断熱部材１４である。
【００２９】
この発明において、前記断熱プレート部材１上にベースコート処理層４を介してネット部材２を積層一体化する詳細を図３に基づいて説明する。図３Ａ〜図３Ｃに示すように、例えば、表裏両面に当紙ｐ、ｐが貼り合わされているフェノールフォーム製のプレート部材１が準備される（図３Ａ参照）。プレート部材１における少なくとも一方の当紙ｐが剥がし取られ、このプレート部材１の面１ａにベースコート層４が塗布形成される（図３Ｂ参照）。しかる後、ベースコート層４の上からネット部材２が押し当てられ、当該プレート部材１上にネット部材２が積層一体的に固着される（図３Ｃ参照）。図３Ｃに示す状態の詳細を図３Ｄに示す。前記プレート部材１上におけるネット部材２は、緯糸２ａおよび経糸２ｂによって構成されていて、この緯糸２ａおよび経糸２ｂによって図５Ｄに示すような矩形状のディンプルＤが規則的に形成される。その後、この上にトップコート層５を設ける場合、トップコート層５の一部が、前記矩形状のディンプルＤ内に入り込み、トップコート層５の塗工を容易ならしめ、且つ、その安定化を図ることができるようになっている。
【００３０】
この発明では、例えば、図１各図に示すような基本的な積層構造でなる基礎建材Ｐにより、建具（引き戸、開き戸、襖、障子など）用ボード、パーテーション用ボード、天井内壁用ボードあるいは内側壁用ボードなどの基体を構成する。図４Ａに示す実施例によれば、当該基礎建材Ｐを基体とするパーテーション用ボード１１を形成することができ、適宜支柱２１により支持して、極めて簡易的に施工設置することができる。図４Ｂに示す実施例によれば、当該基礎建材Ｐを基体とする引き戸、襖あるいは障子などの建具用ボード１２を形成することができ、適宜レール手段２２の上に、開け閉め可能な戸を設置することができる。この発明になる基礎建材Ｐを天井内壁用ボードあるいは内側壁用ボードとして使用する場合には、所望の大きさでなる基礎建材Ｐを縦横にマトリックス状に配列して一連の壁面を構築する。
【００３１】
この発明において、前記断熱プレート部材の上にネット部材によるネット層を形成するには、高断熱性並びに耐燃焼性素材でなる断熱プレート部材の成形過程において、断熱プレート部材内にネット部材を介在して一体成形することによって形成することもできる。
【００３２】
以上の構成になる高断熱性−耐燃焼性基礎建材Ｐに関して、高断熱性−耐燃焼性の材料試験を行った結果、当該基礎建材Ｐの一方のトップコート層側を１３００℃で継続的に加熱し、経過時間毎に、他方のトップコート層側の温度を測定した結果、３０分後には１４７℃、１時間後には１６９℃、１時間３０分後には１８０℃、２時間後には１８９℃、２時間３０分後には２６０℃、３時間後には２６０℃であって、表裏両面並びに内部とも、炎を上げて燃焼することもなく、不燃の状態を維持した。
【図面の簡単な説明】
【００３３】
【図１】図１は、この発明になる高断熱性−耐燃焼性基礎建材の異なる例を示すものであり、図１Ａは、断熱プレート部材の一方の面にベースコート処理によってネット層を設け、その上にトップコート層を設けた実施例を示す概略的な側断面図、図１Ｂは、断熱プレート部材の両方の面にベースコート処理によってネット層を設け、その上にトップコート層を設けた実施例を示す概略的な側断面図である。
【図２】図２は、この発明になる高断熱性−耐燃焼性基礎建材の基本構成を説明するための説明図であって、図２Ａは、この基礎建材における断熱プレート部材としてのプレート製品の異なる例を示すものであり、図２Ａ１は、フェノールフォーム製のプレート基板の表裏両面に当紙を貼り合わせた第１の例を示す概略的な断面図、図２Ａ２は、さらにその表裏両面にアルミ面材を貼り合わせた第２の例を示す概略的な断面図である。図２Ｂは、図２Ａ１に示す第１の例になる断熱プレート部材に対して、ネット部材を貼り合わせる異なる例を示すものであり、図２Ｂ１は、断熱プレート部材の片方の面にネット部材を貼り合わせる第１の例を示す概略的な断面図、図２Ｂ２は、断熱プレート部材の両方の面にネット部材を貼り合わせる第２の例を示す概略的な断面図である。図２Ｃは、トップコート処理の異なる例を示すものであり、図２Ｃ１は、図２Ｂ１に示すものにトップコート処理をなした第１の例を示す概略的な断面図、図２Ｃ２は、図２Ｂ２に示すものにトップコート処理をなした第２の例を示す概略的な断面図である。
【図３】図３は、この発明の一実施例において、断熱プレート部材上にベースコート層を介してネット部材を積層一体化する詳細を示すものであって、図３Ａは、フェノールフォーム製のプレート基板の表裏両面に当紙を貼り合わせたものを示す概略的な断面図、図３Ｂは、一方の当紙を剥がし、断熱プレート部材上にベースコート層を設けた状態を示す概略的な断面図、図３Ｃは、当該ベースコート層にネット部材を押し当てて積層一体化した状態を示す概略的な断面図、図３Ｄは、積層一体化したネット部材の詳細を拡大して示す概略的な断面図である。
【図４】図４は、この発明になる高断熱性−耐燃焼性基礎建材の具体的な適用例を示すものであって、図４Ａは、パーテーション（間仕切り）として適用した例を示す概略的な斜視図、図４Ｂは、引き戸、開き戸、襖あるいは障子などの建具として適用した例を示す概略的な斜視図である。
【図５】図５は、この発明になる高断熱性−耐燃焼性基礎建材の施工態様の異なる例を示すものであり、図５Ａは、建造物の湾曲部に適用される湾曲断熱部材の例を示す概略的な断面図、図５Ｂは、建造物の出隅用コーナー部に適用される出隅用コーナー断熱部材の例を示す概略的な断面図である。
【符号の説明】
【００３４】
Ｐ  高断熱性−耐燃焼性基礎建材
１  断熱プレート部材
１ａ  断熱プレート部材の一方の面
１ｂ  断熱プレート部材の他方の面
２  ネット部材
３  ネット層
４  ベースコート処理層
ｐ、ｐ  フェノールフォームプレートの当紙
ａ、ａ  フェノールフォームプレートのアルミ面材
５  トップコート層
１１  パーテーション用ボード
１２  建具用ボード
１３  出隅用コーナー断熱部材
１４  湾曲断熱部材
２１  支柱
２２  レール手段
【図１】
2006104702.tif 000003
【図２】
2006104702.tif 000004
【図３】
2006104702.tif 000005
【図４】
2006104702.tif 000006
【図５】
2006104702.tif 000007